(57)【要約】【課題】含フッ素加水分解性シラン化合物を用いて形成される被膜を有する防汚性基板の製造方法において、用いる被膜形成用組成物の貯蔵安定性が良好で、かつ得られる被膜が防汚性能に優れる防汚性基板の製造方法を提供する。【解決手段】基板上に含フッ素加水分解性シラン化合物を用いて形成される被膜を有する防汚性基板の製造方法であって、前記含フッ素加水分解性シラン化合物を含み、実質的に加水分解反応触媒を含有しない被膜形成用組成物を製造する工程、前記被膜形成用組成物を基板上に蒸着して、または、湿式塗布後乾燥して、前駆膜を得る工程、および、加水分解反応触媒を含む処理液により前記前駆膜の表面を処理して被膜とする工程、を含むことを特徴とする防汚性基板の製造方法。【選択図】なし【特許請求の範囲】
【請求項１】
基板上に下式（１）で表される含フッ素加水分解性シラン化合物を用いて形成される被膜を有する防汚性基板の製造方法であって、以下の（Ｉ）工程〜（III）工程を含むことを特徴とする防汚性基板の製造方法。
（Ｉ）工程：前記含フッ素加水分解性シラン化合物を含み、実質的に加水分解反応触媒を含有しない被膜形成用組成物を製造する工程、
（II）工程：前記被膜形成用組成物を基板上に蒸着して、または、湿式塗布後乾燥して、前駆膜を得る工程、
（III）工程：加水分解反応触媒を含む処理液により前記前駆膜の表面を処理して被膜とする工程。
Ａ−Ｒｆ−Ｂ      …（１）
式（１）中の記号は以下を示す。
Ａ：炭素原子数１〜６のペルフルオロアルキル基、または下式（２）で表される基。
Ｒｆ：エーテル性酸素原子を有する２価の含フッ素有機基。
Ｂ：下式（２）で表される基。
−Ｑ−ＳｉＸｍＲ３−ｍ  …（２）
式（２）中の記号は以下を示す。
Ｑ：アミド結合、ウレタン結合、エーテル結合およびエステル結合からなる群より選ばれる１種以上を含んでもよく、水素原子の一部または全部がフッ素原子で置換されていてもよい炭素原子数２〜１２の２価の炭化水素基。
Ｘ：加水分解性基。
Ｒ：水素原子または１価の炭化水素基。
ｍ：１〜３の整数。
ただし、式（１）中にＸおよびＲが複数個存在する場合は、これらは互いに異なっていても、同一であってもよい。
【請求項２】
前記加水分解反応触媒が酸またはアルカリである、請求項１に記載の防汚性基板の製造方法。
【請求項３】
前記加水分解反応触媒が酸である請求項１または２に記載の防汚性基板の製造方法。
【請求項４】
前記酸が、塩酸、硝酸、硫酸、パラトルエンスルホン酸およびメタンスルホン酸からなる群から選ばれる１種以上である、請求項２または３に記載の防汚性基板の製造方法。
【請求項５】
前記処理液が、実質的にシラン化合物を含まない、請求項１〜４のいずれか一項に記載の防汚性基板の製造方法。
【請求項６】
前記前駆膜表面の処理を、前記処理液を含浸または保持させた保液部材を前記前駆膜表面に加圧接触させながら移動することにより行う、請求項１〜５のいずれか一項に記載の防汚性基板の製造方法。
【請求項７】
前記保液部材を構成する素材が、スポンジ、不織布、織布または紙である、請求項６に記載の防汚性基板の製造方法。
【請求項８】
前記前駆膜の表面を処理する工程の前に、前記前駆膜を０〜６０℃、４０〜１００ＲＨ％で、１０〜１８０分間加湿する工程をさらに含む、請求項１〜７のいずれか一項に記載の防汚性基板の製造方法。
【請求項９】
前記基板がガラスまたは樹脂である、請求項１〜８のいずれか一項に記載の防汚性基板の製造方法。
【請求項１０】
前記式（１）中、Ｘで示される加水分解性基が、アルコキシ基、アシロキシ基、アルケニルオキシ基、イソシアナート基およびハロゲン原子からなる群より選ばれる、請求項１〜９のいずれか一項に記載の防汚性基板の製造方法。
【請求項１１】
前記Ｒｆが下式（３）で表される直鎖型ペルフルオロオキシアルキレン基である、請求項１〜１０のいずれか一項に記載の防汚性基板の製造方法。
−Ｏ−（ＣｙＦ２ｙＯ）ｅ−      …（３）
式（３）中、ｙは１〜６の整数であり、繰り返し単位ごとに異なっていてよく、ｅは５〜１００の整数である。
【請求項１２】
前記Ｒｆが下式（５）で表されるペルフルオロエーテル基である、請求項１〜１０のいずれか一項に記載の防汚性基板の製造方法。
【化１】
2013091047.tif 000005
式（５）中、ａ、ｂ、ｃおよびｄは、それぞれ独立して、０または１以上の整数であり、かつ、ａ＋ｂ＋ｃ＋ｄは５〜１５０である。また、（ＣＦ２ＣＦ２Ｏ）、（ＣＦ（ＣＦ３）ＣＦ２Ｏ）、（ＣＦ２Ｏ）、（ＣＦ２ＣＦ２ＣＦ２Ｏ）の繰り返し単位の結合順序は限定されず、互いにランダムに結合してもブロックに結合してもよい。
【発明の詳細な説明】
【技術分野】
【０００１】
本発明は、防汚性基板の製造方法に関する。
【背景技術】
【０００２】
基材の表面に撥水性を付与する方法としては、ペルフルオロアルキル基および加水分解性シリル基を有する含フッ素加水分解性シラン化合物を含む組成物を基板に塗布し、乾燥することによって被膜を形成する方法が知られている。
【０００３】
このような組成物から得られる被膜を有する基板は、例えば、タッチパネル等に利用されている。ここで、タッチパネル上に形成される被膜には、高い撥水性、耐摩耗性および指紋の拭き取り性（以下、まとめて「防汚性能」ともいう。）等の特性が要求される。
該特性を満たす被膜を有する防汚性基板の製造方法としては、ペルフルオロアルキル基および加水分解性シリル基を有する含フッ素加水分解性シラン化合物と酸触媒を含む溶液を用いて、基板上に真空蒸着し、加熱処理して被膜を形成する方法が提案されている（特許文献１）。
【０００４】
また、ペルフルオロアルキル基および加水分解性シリル基を有する含フッ素加水分解性シラン化合物と、酸または塩基、リン酸エステルおよびβ−ジケトンからなる群より選ばれる１種以上の触媒を含有する組成物を、基板上に湿式塗布し、加熱処理して被膜を形成する方法が提案されている（特許文献２）。
【先行技術文献】
【特許文献】
【０００５】
【特許文献１】特開２００９−１３９５３０号公報
【特許文献２】特開平１０−１２０４４５号公報
【発明の概要】
【発明が解決しようとする課題】
【０００６】
しかしながら、特許文献１に記載の方法では、組成物中に酸触媒を含有するため、真空蒸着時の加熱により含フッ素加水分解性シラン化合物同士の縮合反応が進みやすく、基板に到達する材料の分子量が増加する。分子量の増加に伴う加水分解性シリル基の濃度の減少は、製膜状態に影響を与え、防汚性能を不充分とする傾向にある。また、分子量が増加すると、蒸着されずに製膜に供さない材料の比率が上がるため、材料の利用効率が低下する。
【０００７】
また、特許文献２に記載の方法では、組成物を保存中に含フッ素加水分解性シラン化合物と触媒とが一部反応するため、貯蔵安定性が不充分である。
【０００８】
本発明の目的は、含フッ素加水分解性シラン化合物を用いて形成される被膜を有する防汚性基板の製造方法において、用いる被膜形成用組成物の貯蔵安定性が良好で、かつ得られる被膜が防汚性能に優れる防汚性基板の製造方法の提供である。
【課題を解決するための手段】
【０００９】
本発明は、以下［１］〜［１２］の構成を有する防汚性基板の製造方法を提供する。
［１］基板上に下式（１）で表される含フッ素加水分解性シラン化合物を用いて形成される被膜を有する防汚性基板の製造方法であって、以下の（Ｉ）工程〜（III）工程を含むことを特徴とする防汚性基板の製造方法。
（Ｉ）工程：前記含フッ素加水分解性シラン化合物を含み、実質的に加水分解反応触媒を含有しない被膜形成用組成物を製造する工程、
（II）工程：前記被膜形成用組成物を基板上に蒸着して、または、湿式塗布後乾燥して、前駆膜を得る工程、
（III）工程：加水分解反応触媒を含む処理液により前記前駆膜の表面を処理して被膜とする工程。
Ａ−Ｒｆ−Ｂ      …（１）
式（１）中の記号は以下を示す。
Ａ：炭素原子数１〜６のペルフルオロアルキル基、または下式（２）で表される基。
Ｒｆ：エーテル性酸素原子を有する２価の含フッ素有機基。
Ｂ：下式（２）で表される基。
−Ｑ−ＳｉＸｍＲ３−ｍ  …（２）
式（２）中の記号は以下を示す。
Ｑ：アミド結合、ウレタン結合、エーテル結合およびエステル結合からなる群より選ばれる１種以上を含んでもよく、水素原子の一部または全部がフッ素原子で置換されていてもよい炭素原子数２〜１２の２価の炭化水素基。
Ｘ：加水分解性基。
Ｒ：水素原子または１価の炭化水素基。
ｍ：１〜３の整数。
ただし、式（１）中にＸおよびＲが複数個存在する場合は、これらは互いに異なっていても、同一であってもよい。
［２］前記加水分解反応触媒が酸またはアルカリである、［１］の防汚性基板の製造方法。
［３］前記加水分解反応触媒が酸である［１］または［２］の防汚性基板の製造方法。
［４］前記酸が、塩酸、硝酸、硫酸、パラトルエンスルホン酸およびメタンスルホン酸からなる群から選ばれる１種以上である、［２］または［３］の防汚性基板の製造方法。
［５］前記処理液が、実質的にシラン化合物を含まない、［１］〜［４］のいずれかの防汚性基板の製造方法。
［６］前記前駆膜表面の処理を、前記処理液を含浸または保持させた保液部材を前記前駆膜表面に加圧接触させながら移動することにより行う、［１］〜［５］のいずれかの防汚性基板の製造方法。
［７］前記保液部材を構成する素材が、スポンジ、不織布、織布または紙である、［６］の防汚性基板の製造方法。
［８］前記前駆膜の表面を処理する工程の前に、前記前駆膜を０〜６０℃、４０〜１００ＲＨ％で、１０〜１８０分間加湿する工程をさらに含む、［１］〜［７］のいずれかの防汚性基板の製造方法。
［９］前記基板がガラスまたは樹脂である、［１］〜［８］のいずれかの防汚性基板の製造方法。
［１０］前記式（１）中、Ｘで示される加水分解性基が、アルコキシ基、アシロキシ基、アルケニルオキシ基、イソシアナート基およびハロゲン原子からなる群より選ばれる、［１］〜［９］のいずれかの防汚性基板の製造方法。
［１１］前記Ｒｆが下式（３）で表される直鎖型ペルフルオロオキシアルキレン基である、［１］〜［１０］のいずれかの防汚性基板の製造方法。
−Ｏ−（ＣｙＦ２ｙＯ）ｅ−      …（３）
式（３）中、ｙは１〜６の整数であり、繰り返し単位ごとに異なっていてよく、ｅは５〜１００の整数である。
［１２］前記Ｒｆが下式（５）で表されるペルフルオロエーテル基である、［１］〜［１０］のいずれかの防汚性基板の製造方法。
【化１】
2013091047.tif 000002
式（５）中、ａ、ｂ、ｃおよびｄは、それぞれ独立して、０または１以上の整数であり、かつ、ａ＋ｂ＋ｃ＋ｄは５〜１５０である。また、（ＣＦ２ＣＦ２Ｏ）、（ＣＦ（ＣＦ３）ＣＦ２Ｏ）、（ＣＦ２Ｏ）、（ＣＦ２ＣＦ２ＣＦ２Ｏ）の繰り返し単位の結合順序は限定されず、互いにランダムに結合してもブロックに結合してもよい。
【発明の効果】
【００１０】
本発明によれば、用いる被膜形成用組成物の貯蔵安定性が良好で、かつ防汚性能に優れる防汚性基板が得られる。
【発明を実施するための形態】
【００１１】
以下に本発明の実施の形態を説明する。なお、本発明は、下記説明に限定して解釈されるものではない。
本明細書において、「湿式塗布」とは、被膜形成用組成物と溶媒とを含む溶液を基材上の被膜形成面に塗布することをいい、湿式塗布で得られた膜を「塗膜」という。
本明細書において、「前駆膜」とは、被膜形成用組成物を主体とする膜であって、被膜形成用組成物を基材上の被膜形成面に蒸着して得られる膜、塗膜から乾燥により溶媒が除去された膜をいう。
本明細書において、「被膜」とは、前駆膜の表面を加水分解反応触媒を含む処理液で処理した膜をいう。
【００１２】
本明細書において用いる、（メタ）アクリロイルオキシ基等の「（メタ）アクリロイルオキシ…」の用語は、「アクリロイルオキシ…」と「メタクリロイルオキシ…」の両方を意味する。また、後述の「（メタ）アクリル…」の用語は、同様に「アクリル…」と「メタクリル…」の両方を意味する。
本明細書における式（１）で表される化合物を、化合物（１）という。他の化合物も同様である。本明細書における式（２）で表される基を、基（２）という。他の基も同様である。
【００１３】
［防汚性基板の製造方法］
本発明の製造方法は、基板上に上式（１）で表される含フッ素加水分解性シラン化合物を用いて形成される被膜を有する防汚性基板の製造方法であって、以下の（Ｉ）工程〜（III）工程を含むことを特徴とする。
【００１４】
（Ｉ）工程：上式（１）で表される含フッ素加水分解性シラン化合物（化合物（１））を含み、実質的に加水分解反応触媒を含有しない被膜形成用組成物を製造する工程、
（II）工程：前記被膜形成用組成物を基板上に蒸着して、または、湿式塗布後乾燥して、前駆膜を得る工程、
（III）工程：加水分解反応触媒を含む処理液により前記前駆膜の表面を処理して被膜とする工程。
【００１５】
本発明の製造方法においては、上記（II）工程と（III）工程との間に、以下の（II−１）工程および／または（II−２）工程を設けてもよい。さらに、必要に応じて（III）工程の後に以下の（III−１）工程を設けてもよい。
（II−１）工程：（II）工程で得られた基板上の前駆膜を０〜６０℃、４０〜１００ＲＨ％で、１０〜１８０分間加湿する工程、
（II−２）工程：（II）工程で得られた基板上の前駆膜を６０超〜２５０℃で、１０〜１８０分間加熱する工程、
（III−１）工程：（III）工程で得られた被膜を、０〜６０℃、４０〜１００ＲＨ％で、１〜５０時間加湿する工程。
【００１６】
より防汚性能が高い被膜が得られる点から、（Ｉ）工程、（II）工程、（II−１）工程、（III）工程、（III−１）工程を含むことが好ましい。
【００１７】
なお、上記で基板上に形成される被膜は防汚性を有する防汚性被膜であり、該被膜を有することで、防汚性基板は防汚性を有する。上記被膜を有する防汚性基板は、基板と被膜との間に各種機能を有する中間膜を有してもよく、その場合（II）工程で前駆膜は、基板表面ではなく基板表面に形成された中間膜上に形成される。
【００１８】
化合物（１）は、末端に加水分解性シリル基を有する。加水分解性シリル基は触媒と水の存在下、加水分解によりシラノール基となる。シラノール基は分子間で脱水縮合して−Ｓｉ−Ｏ−Ｓｉ−で表されるシロキサン結合を生成し、含フッ素の被膜が防汚性被膜として形成される。またシラノール基は、基材の表面の水酸基（基材−ＯＨ）と脱水縮合反応して、化学結合（基材−Ｏ−Ｓｉ）を形成する。このように化合物（１）は、末端に加水分解性シリル基を有するため、基材との密着性が良好で、かつ、高い防汚性能を有する被膜の形成が可能な化合物である。
【００１９】
防汚性被膜の製造は、従来は、上記の通り加水分解反応触媒を含む被膜形成用組成物を用いていた。一方、本発明においては、加水分解反応触媒を配合しない被膜形成用組成物を用い、該組成物を主体とする前駆膜を形成した後に、その表面に加水分解反応触媒を作用させる方法を採用した。これにより、被膜形成用組成物の貯蔵安定性を確保しながら、簡便で生産効率がよく、さらに基板の劣化がなく外観が良好な防汚性被膜を有する防汚性基板の製造を可能とした。
【００２０】
以下、各工程について説明する。
（（Ｉ）工程）
（Ｉ）工程は、下式（１）で表される含フッ素加水分解性シラン化合物を含み、実質的に加水分解反応触媒を含有しない被膜形成用組成物を製造する工程である。
Ａ−Ｒｆ−Ｂ      …（１）
式（１）中の記号は以下を示す。
Ａ：炭素原子数１〜６のペルフルオロアルキル基、または下式（２）で表される基。
Ｒｆ：エーテル性酸素原子を有する２価の含フッ素有機基。
Ｂ：下式（２）で表される基。
−Ｑ−ＳｉＸｍＲ３−ｍ  …（２）
式（２）中の記号は以下を示す。
Ｑ：アミド結合、ウレタン結合、エーテル結合およびエステル結合からなる群より選ばれる１種以上を含んでもよく、水素原子の一部または全部がフッ素原子で置換されていてもよい炭素原子数２〜１２の２価の炭化水素基。
Ｘ：加水分解性基。
Ｒ：水素原子または１価の炭化水素基。
ｍ：１〜３の整数。
ただし、式（１）中にＸおよびＲが複数個存在する場合は、これらは互いに異なっていても、同一であってもよい。
【００２１】
化合物（１）は、エーテル性酸素原子を有する２価の含フッ素有機基（Ｒｆ）を挟んで両側または片側の末端に加水分解性シリル基（−ＳｉＸｍＲ３−ｍ）を有する。
式（１）におけるＲｆとして、具体的には、下式（３）で表される直鎖型ペルフルオロオキシアルキレン基が挙げられる。
−Ｏ−（ＣｙＦ２ｙＯ）ｅ−      （３）
式（３）中、ｙは１〜６の整数であり、繰り返し単位ごとに異なっていてよく、ｅは５〜１００の整数である。
−（ＣｙＦ２ｙＯ）ｅ−としては、−ＣＦ２Ｏ−、−Ｃ２Ｆ４Ｏ−、−Ｃ３Ｆ６Ｏ−、−Ｃ４Ｆ８Ｏ−、−Ｃ５Ｆ１０Ｏ−および−Ｃ６Ｆ１２Ｏ−から選ばれる１種以上が順不同にその繰り返し単位が５〜１００個となるように接続した２価の基が挙げられる。
【００２２】
式（１）におけるＲｆとしては、また下式（５）で表されるペルフルオロエーテル基が挙げられる。
【００２３】
【化２】
2013091047.tif 000003
式（５）中、ａ、ｂ、ｃおよびｄは、それぞれ独立して、０または１以上の整数であり、かつ、ａ＋ｂ＋ｃ＋ｄは５〜１５０である。また、（ＣＦ２ＣＦ２Ｏ）、（ＣＦ（ＣＦ３）ＣＦ２Ｏ）、（ＣＦ２Ｏ）、（ＣＦ２ＣＦ２ＣＦ２Ｏ）の繰り返し単位の結合順序は限定されず、互いにランダムに結合してもブロックに結合してもよい。
【００２４】
なかでも、Ｒｆとしては、−Ｏ−（ＣＦ２Ｏ）ｃ１−（ｃ１は５〜８０の整数）、−Ｏ−（ＣＦ２ＣＦ２Ｏ）ａ１−（ａ１は５〜８０の整数）、−Ｏ−（ＣＦ２ＣＦ２ＣＦ２Ｏ）ｄ１−（ｄ１は５〜８０の整数）、−Ｏ−（ＣＦ（ＣＦ３）ＣＦ２Ｏ）ｂ１−（ｂ１は５〜８０の整数）、−Ｏ−（ＣＦ２ＣＦ２Ｏ）ａ２−（ＣＦ２Ｏ）ｃ２−（ａ２は５〜５０の整数、ｃ２は５〜５０の整数）、−Ｏ−（ＣＦ（ＣＦ３）ＣＦ２Ｏ）ｂ２−（ＣＦ２Ｏ）ｃ３−（ｂ２は５〜５０の整数、ｃ３は５〜５０の整数）等が特に好ましい。
【００２５】
化合物（１）は、Ｒｆを挟んで両側または片側に、式（２）で示される、ＱをＲｆとの連結基として末端に加水分解性シリル基（−ＳｉＸｍＲ３−ｍ）を有する基を有する。
【００２６】
式（２）において、Ｘは加水分解性基を示す。Ｘとしては、アルコキシ基、アシロキシ基、アルケニルオキシ基、イソシアネート基およびハロゲン原子からなる群より選ばれる基が好ましい。炭素原子数が１〜１０のアルコキシ基が好ましく、炭素原子数が２〜１０のアシロキシ基またはアルケニルオキシ基が好ましい。なかでも、工業的な製造が容易な点から、また、蒸着、湿式塗布時のアウトガスが少なく、化合物（１）の保存安定性に優れる点で、炭素原子数１〜４のアルコキシ基が好ましい。なかでも、化合物（１）の長期の保存安定性が必要な場合にはエトキシ基が特に好ましく、蒸着、湿式塗布後の反応時間を短時間とする場合にはメトキシ基が特に好ましい。
【００２７】
式（２）において、ｍは１〜３の整数であり、２または３が好ましく、特に３が好ましい。分子中にＸが複数個存在することにより、基材の表面との結合がより強固になる。ｍが２以上である場合、１分子中に存在する複数個のＸは互いに同じであってもよく、異なっていてもよい。原料の入手容易性や製造が簡便な点で、互いに同じであることが好ましい。
【００２８】
式（２）において、Ｒは水素原子または１価の炭化水素基である。１価の炭化水素基としては、アルキル基、シクロアルキル基、アルケニル基またはアリール基等が挙げられる。Ｒは１価の炭化水素基が好ましく、１価の飽和炭化水素基が特に好ましい。１価の飽和炭化水素基の炭素原子数は１〜６が好ましく、１〜３がより好ましく、１〜２が特に好ましい。Ｒとしては、合成が簡便であることから、炭素原子数が１〜６のアルキル基が好ましく、炭素原子数が１〜３のアルキル基がより好ましく、炭素原子数が１〜２のアルキル基が特に好ましい。
【００２９】
式（２）において、ケイ素原子に結合するＲの個数は３−ｍである。上記の通りｍは２または３が好ましく、特に３が好ましいことから、ケイ素原子に結合するＲの個数は０または１が好ましく、０が特に好ましい。式（２）においてＲが０または１であると、シラノール基と基材の表面との結合が形成されやすい。
【００３０】
式（２）において、Ｑはアミド結合、ウレタン結合、エーテル結合およびエステル結合からなる群より選ばれる１種以上を含んでもよく、水素原子の一部または全部がフッ素原子で置換されていてもよい炭素原子数２〜１２の２価の炭化水素基を示す。
【００３１】
Ｑとしては、具体的には、下式（４）で表される２価の基が好ましい。
−（ＣＦ２）ｆ−（ＣＨ２）ｇ−Ｄ−ＣｈＨ２ｈ−    …（４）
式（４）中、ｆ、ｇ、ｈは０〜６の整数であり、ｆ＋ｇ＋ｈ＝２〜１２である。Ｄは単結合、アミド結合、ウレタン結合、エーテル結合またはエステル結合である。なお、ＣｈＨ２ｈにおいて、例えば、−Ｃ２Ｈ４−は、−ＣＨ２ＣＨ２−と−ＣＨ（ＣＨ３）−のような混合物であってもよい。これらは、製法上分離が困難な混合物であって、混合物として用いても本発明の効果に影響を与えないものである。
【００３２】
以下、化合物（１）のうち、式（１）中のＡが炭素原子数１〜６のペルフルオロアルキル基である場合を化合物（１１）、Ａが上式（２）で表される基である場合を化合物（１２）として説明する。
【００３３】
化合物（１１）において、式（１）中のＡは、ＣＦ３、Ｃ２Ｆ５およびＣ３Ｆ７が好ましく、ＣＦ３が特に好ましい。
【００３４】
化合物（１１）において、式（１）中のＲｆは、好ましい態様を含めて上記と同様であるが、単位分子量当たりの酸素原子の割合が多く、柔軟性が良好となり、油脂汚れの除去性能が高くなる点から、−Ｏ−（ＣＦ２ＣＦ２Ｏ）ａ１−（ａ１は５〜８０の整数）、−Ｏ−（ＣＦ２ＣＦ２Ｏ）ａ２−（ＣＦ２Ｏ）ｃ２−（ａ２は５〜５０の整数、ｃ２は５〜５０の整数）が特に好ましい。なお、化合物（１１）は、フルオロオキシアルキレン基の繰り返し単位の数が異なる混合物として用いられることが多い。化合物（１１）がこのような混合物の場合、各繰り返し単位の数は平均値で示される。平均値で示す場合、繰り返し単位の数は必ずしも整数で示されるわけではないが、好ましい数値の範囲は上記同様である。これは化合物（１２）についても同様である。
【００３５】
化合物（１１）における、−Ｑ−ＳｉＸｍＲ３−ｍのＸ、Ｒおよびｍは好ましい態様を含めて上記と同様である。化合物（１１）においてＱは、上記同様に基（４）が好ましく、なかでも、下式（４１）で表される基が特に好ましい。
−（ＣＦ２）ｆ１−（ＣＨ２）ｇ１−Ｄ１−Ｃｈ１Ｈ２ｈ１−    …（４１）
式（４１）において、ｆ１は１または２、ｇ１は０または１、Ｄ１は単結合、アミド結合、ウレタン結合またはエーテル結合、ｈ１は２または３をそれぞれ示す。ｈ１が２の場合、−Ｃ２Ｈ４−は、−ＣＨ２ＣＨ２−と−ＣＨ（ＣＨ３）−の混合物であってもよい。ｈ１が３の場合、−Ｃ３Ｈ６−は、−ＣＨ２ＣＨ２ＣＨ２−と−ＣＨ２ＣＨ（ＣＨ３）−の混合物であってもよい。
なかでも、−ＣＦ２Ｃ（Ｏ）ＮＨＣ３Ｈ６−、−ＣＦ２ＣＨ２ＯＣ（Ｏ）ＮＨＣ３Ｈ６−、−ＣＦ２ＣＨ２ＯＣ３Ｈ６−、−（ＣＦ２）２ＯＣ３Ｈ６−、−ＣＦ２Ｃ２Ｈ４−、−ＣＦ２Ｃ３Ｈ６−等が好ましく、−ＣＦ２Ｃ（Ｏ）ＮＨＣ３Ｈ６−、−ＣＦ２ＣＨ２ＯＣ３Ｈ６−、−（ＣＦ２）２ＯＣ３Ｈ６−が特に好ましい。
【００３６】
化合物（１１）の具体例としては、下記の化合物、および末端の−Ｓｉ（ＯＣＨ３）３基を−Ｓｉ（ＯＣ２Ｈ５）３基に置換した化合物が挙げられる。
ＣＦ３−Ｏ−（ＣＦ２ＣＦ２Ｏ）ａ１−ＣＦ２Ｃ（Ｏ）ＮＨＣ２Ｈ４Ｓｉ（ＯＣＨ３）３、
ＣＦ３−Ｏ−（ＣＦ２ＣＦ２Ｏ）ａ１−ＣＦ２Ｃ（Ｏ）ＮＨＣ３Ｈ６Ｓｉ（ＯＣＨ３）３、
ＣＦ３ＣＦ２−Ｏ−（ＣＦ２ＣＦ２Ｏ）ａ１−ＣＦ２Ｃ（Ｏ）ＮＨＣ３Ｈ６Ｓｉ（ＯＣＨ３）３、
ＣＦ３ＣＦ２ＣＦ２−Ｏ−（ＣＦ２ＣＦ２Ｏ）ａ１−ＣＦ２Ｃ（Ｏ）ＮＨＣ３Ｈ６Ｓｉ（ＯＣＨ３）３、
ＣＦ３−Ｏ−（ＣＦ２ＣＦ２Ｏ）ａ１−ＣＦ２ＣＨ２ＯＣ（Ｏ）ＮＨＣ３Ｈ６Ｓｉ（ＯＣＨ３）３、
ＣＦ３−Ｏ−（ＣＦ２ＣＦ２Ｏ）ａ１−ＣＦ２ＣＨ２ＯＣ３Ｈ６Ｓｉ（ＯＣＨ３）３、
ＣＦ３−Ｏ−（ＣＦ２ＣＦ２Ｏ）ａ１−（ＣＦ２）２ＯＣ３Ｈ６Ｓｉ（ＯＣＨ３）３、
ＣＦ３−Ｏ−（ＣＦ２ＣＦ２Ｏ）ａ１−ＣＦ２Ｃ２Ｈ４Ｓｉ（ＯＣＨ３）３、
ＣＦ３−Ｏ−（ＣＦ２ＣＦ２Ｏ）ａ１−ＣＦ２Ｃ３Ｈ６Ｓｉ（ＯＣＨ３）３、
ＣＦ３ＣＦ２ＣＦ２−Ｏ−（ＣＦ２ＣＦ２ＣＦ２Ｏ）ｄ１−（ＣＦ２）２ＣＨ２ＯＣ３Ｈ６Ｓｉ（ＯＣＨ３）３、
ＣＦ３−Ｏ−（ＣＦ２ＣＦ２Ｏ）ａ２−（ＣＦ２Ｏ）ｃ２−ＣＦ２ＣＨ２ＯＣ３Ｈ６Ｓｉ（ＯＣＨ３）３。
上記化学式において、ａ１、ｄ１はそれぞれ５〜８０の整数であり、８〜５０が好ましい。ａ２、ｃ２はそれぞれ５〜５０の整数であり、８〜４０が好ましい。
なかでも、ＣＦ３−Ｏ−（ＣＦ２ＣＦ２Ｏ）ａ１−ＣＦ２Ｃ（Ｏ）ＮＨＣ３Ｈ６Ｓｉ（ＯＣＨ３）３（ａ１は５〜８０の整数）が特に好ましい。
【００３７】
化合物（１２）は、Ｒｆを挟んで両側に上式（２）で示される基が結合した、両末端に加水分解性シリル基を有する含フッ素加水分解性シラン化合物である。
化合物（１２）において、式（１）中のＲｆは、好ましい態様を含めて上記と同様であるが、単位分子量当たりの酸素原子の割合が多く、柔軟性が良好となり、油脂汚れの除去性能が高くなる点から、−Ｏ−（ＣＦ２ＣＦ２Ｏ）ａ１−（ａ１は５〜８０の整数）、−Ｏ−（ＣＦ２ＣＦ２Ｏ）ａ２−（ＣＦ２Ｏ）ｃ２−（ａ２、ｃ２はそれぞれ５〜５０の整数）が特に好ましい。
【００３８】
化合物（１２）における、−Ｑ−ＳｉＸｍＲ３−ｍのＸ、Ｒおよびｍは好ましい態様を含めて上記と同様である。Ｒｆを挟んで両側の−Ｑ−ＳｉＸｍＲ３−ｍは同一であっても異なってもよい。
【００３９】
化合物（１２）においてＱは、上記同様に基（４）が好ましく、なかでも、下式（４２）で表される基が特に好ましい。
−（ＣＦ２）ｆ２−（ＣＨ２）ｇ２−Ｄ２−Ｃｈ２Ｈ２ｈ２−  …（４２）
式（４２）において、ｆ２は１〜６、ｇ２は０〜６、ｈ２は１〜６の整数であり、ｆ２＋ｇ２＋ｈ２＝２〜１２である。Ｄ２は単結合またはエーテル結合を示す。ｈ２が２の場合、−Ｃ２Ｈ４−は、−ＣＨ２ＣＨ２−と−ＣＨ（ＣＨ３）−の混合物であってもよい。ｈ２が３の場合、−Ｃ３Ｈ６−は、−ＣＨ２ＣＨ２ＣＨ２−と−ＣＨ２ＣＨ（ＣＨ３）−の混合物であってもよい。
なかでも、−ＣＦ２Ｃ（Ｏ）ＮＨＣ３Ｈ６−、−ＣＦ２ＣＨ２ＯＣ（Ｏ）ＮＨＣ３Ｈ６−、−ＣＦ２ＣＨ２ＯＣ３Ｈ６−、−（ＣＦ２）２ＯＣ３Ｈ６−、−ＣＦ２Ｃ２Ｈ４−、−ＣＦ２Ｃ３Ｈ６−等が好ましく、−ＣＦ２Ｃ（Ｏ）ＮＨＣ３Ｈ６−、−ＣＦ２ＣＨ２ＯＣ３Ｈ６−、−（ＣＦ２）２ＯＣ３Ｈ６−が特に好ましい。
【００４０】
化合物（１２）の具体例としては、下記の化合物、および末端の−Ｓｉ（ＯＣＨ３）３基を−Ｓｉ（ＯＣ２Ｈ５）３基に置換した化合物が挙げられる。
（ＣＨ３Ｏ）３ＳｉＣ２Ｈ４ＮＨＣ（Ｏ）ＣＦ２Ｏ−（ＣＦ２ＣＦ２Ｏ）ａ３−ＣＦ２Ｃ（Ｏ）ＮＨＣ２Ｈ４Ｓｉ（ＯＣＨ３）３、
（ＣＨ３Ｏ）３ＳｉＣ３Ｈ６ＮＨＣ（Ｏ）ＣＦ２Ｏ−（ＣＦ２ＣＦ２Ｏ）ａ３−ＣＦ２Ｃ（Ｏ）ＮＨＣ３Ｈ６Ｓｉ（ＯＣＨ３）３、
（ＣＨ３Ｏ）３ＳｉＣ３Ｈ６ＮＨＣ（Ｏ）ＯＣＨ２ＣＦ２Ｏ−（ＣＦ２ＣＦ２Ｏ）ａ３−ＣＦ２ＣＨ２ＯＣ（Ｏ）ＮＨＣ３Ｈ６Ｓｉ（ＯＣＨ３）３、
（ＣＨ３Ｏ）３ＳｉＣ３Ｈ６ＯＣＨ２ＣＦ２Ｏ−（ＣＦ２ＣＦ２Ｏ）ａ３−ＣＦ２ＣＨ２ＯＣ３Ｈ６Ｓｉ（ＯＣＨ３）３、
（ＣＨ３Ｏ）３ＳｉＣ３Ｈ６Ｏ（ＣＦ２）２Ｏ−（ＣＦ２ＣＦ２Ｏ）ａ３−（ＣＦ２）２ＯＣ３Ｈ６Ｓｉ（ＯＣＨ３）３、
（ＣＨ３Ｏ）３ＳｉＣ３Ｈ６ＯＣＨ２ＣＦ２Ｏ−（ＣＦ２ＣＦ２Ｏ）ａ４−（ＣＦ２Ｏ）ｃ４−ＣＦ２ＣＨ２ＯＣ３Ｈ６Ｓｉ（ＯＣＨ３）３。
上記化学式において、ａ３は５〜８０の整数であり、８〜５０が好ましい。ａ４、ｃ４はそれぞれ５〜５０の整数であり、８〜４０が好ましい。
なかでも、（ＣＨ３Ｏ）３ＳｉＣ３Ｈ６ＯＣＨ２ＣＦ２Ｏ−（ＣＦ２ＣＦ２Ｏ）ａ３ＣＦ２ＣＨ２ＯＣ３Ｈ６Ｓｉ（ＯＣＨ３）３（ａ３は５〜８０の整数）が特に好ましい。
【００４１】
化合物（１）の数平均分子量（Ｍｎ）は５００〜１０，０００が好ましく、７００〜１０，０００が特に好ましい。数平均分子量が上記範囲であると、繰り返し摩擦によっても性能が低下しにくい優れた耐摩擦性が得られる。なお、本明細書における数平均分子量（Ｍｎ）は、後述するようにゲルパーミエーションクロマトグラフにより測定されたものをいう。
【００４２】
化合物（１）は、公知の方法で製造可能である。化合物（１１）は、例えば、国際公開第２００９／００８３８０号に記載の方法で製造可能である。
【００４３】
具体的には、化合物（１１）としてのＡ−Ｏ−（ＣＦ２ＣＦ２Ｏ）ａ１−ＣＦ２Ｃ（Ｏ）ＮＨＣ３Ｈ６ＳｉＸｍＲ３−ｍの製造は、以下の方法により行える。
Ｒ１−Ｏ−（ＣＨ２ＣＨ２Ｏ）ａ１ＣＨ２ＣＨ２ＯＨ（ポリオキシエチレングリコールモノメチルエーテル、Ｒ１は、Ａのフッ素原子が全て水素原子に置き換わった炭化水素基）に、ＦＣ（Ｏ）−ＲＦ２（ＲＦ２は、例えば、−ＣＦ（ＣＦ３）ＯＣＦ２ＣＦ（ＣＦ３）ＯＣＦ２ＣＦ２ＣＦ３を示す。）を反応させて、Ｒ１−Ｏ−（ＣＨ２ＣＨ２Ｏ）ａ１ＣＨ２ＣＨ２ＯＣ（Ｏ）−ＲＦ２を得る。
用いるＲ１−Ｏ−（ＣＨ２ＣＨ２Ｏ）ａ１ＣＨ２ＣＨ２ＯＨとしては、ａ１の数が異なる２種以上の混合物が入手しやすい。該化合物が混合物の場合、最終的に得られる化合物においても、−（ＣＦ２ＣＦ２Ｏ）ａ１−単位のａ１の数が異なる２種以上の混合物となる。
【００４４】
次いで、Ｒ１−Ｏ−（ＣＨ２ＣＨ２Ｏ）ａ１−ＣＨ２ＣＨ２ＯＣ（Ｏ）−ＲＦ２にフッ素ガスを反応させて、Ａ−Ｏ−（ＣＦ２ＣＦ２Ｏ）ａ１−ＣＦ２ＣＦ２ＯＣ（Ｏ）−ＲＦ２を得て、該化合物におけるエステル結合の分解反応を行って、Ａ−Ｏ−（ＣＦ２ＣＦ２Ｏ）ａ１−ＣＦ２ＣＯＦを得る。次いで、Ｒ２ＯＨ（アルコール、Ｒ２は炭化水素基）をエステル化反応させて、Ａ−Ｏ−（ＣＦ２ＣＦ２Ｏ）ａ１−ＣＦ２ＣＯＯＲ２を得る。
得られたＡ−Ｏ−（ＣＦ２ＣＦ２Ｏ）ａ１−ＣＦ２ＣＯＯＲ２にＮＨ２Ｃ３Ｈ６ＸｍＲ３−ｍを反応させて、Ａ−Ｏ−（ＣＦ２ＣＦ２Ｏ）ａ１−ＣＦ２Ｃ（Ｏ）ＮＨＣ３Ｈ６ＳｉＸｍＲ３−ｍを得ることができる。
【００４５】
また、化合物（１１）としてのＡ−Ｏ−（ＣＦ２ＣＦ２Ｏ）ａ１−（ＣＦ２）２ＯＣ３Ｈ６ＳｉＸｍＲ３−ｍの製造は、以下の方法により行える。
上記方法で得られたＡ−Ｏ−（ＣＦ２ＣＦ２Ｏ）ａ１＋１−ＣＦ２ＣＯＦにアリルブロマイドを反応させて、Ａ−Ｏ−（ＣＦ２ＣＦ２Ｏ）ａ１＋１−（ＣＦ２）２ＯＣＨ２ＣＨ＝ＣＨ２を得る。
得られたＡ−Ｏ−（ＣＦ２ＣＦ２Ｏ）ａ１＋１−（ＣＦ２）２ＯＣＨ２ＣＨ＝ＣＨ２に、ＨＳｉＸｍＲ３−ｍをハイドロシリレーション反応させることにより、Ａ−Ｏ−（ＣＦ２ＣＦ２Ｏ）ａ１−（ＣＦ２）２ＯＣ３Ｈ６ＳｉＸｍＲ３−ｍを得ることができる。この場合、得られる化合物は、Ａ−Ｏ−（ＣＦ２ＣＦ２Ｏ）ａ１−（ＣＦ２）２ＯＣＨ２ＣＨ２ＣＨ２ＳｉＸｍＲ３−ｍとＡ−Ｏ−（ＣＦ２ＣＦ２Ｏ）ａ１−（ＣＦ２）２ＯＣＨ２ＣＨ（ＣＨ３）ＳｉＸｍＲ３−ｍの混合物として得られる。
【００４６】
化合物（１）が、化合物（１２）である場合も、化合物（１１）に準じた方法で製造可能である。
例えば、Ｒ３−ｍＸｍＳｉＣ３Ｈ６ＯＣＨ２ＣＦ２Ｏ−（ＣＦ２ＣＦ２Ｏ）ａ１−ＣＦ２ＣＨ２ＯＣ３Ｈ６ＳｉＸｍＲ３−ｍの製造は、以下の方法により行える。
【００４７】
上記化合物（１１）の製造方法においてペルフルオロポリエーテル化合物の片側の末端にＲ２ＯＨ（アルコール、Ｒ２は炭化水素基）を反応させてエステル体を得た場合と同様の方法で、ＦＣＯＣＦ２Ｏ−（ＣＦ２ＣＦ２Ｏ）ａ１−ＣＦ２ＣＯＦの両側の末端にＲ２ＯＨ（アルコール、Ｒ２は炭化水素基）を反応させエステル化した後、還元し、ＨＯＣＨ２ＣＦ２Ｏ−（ＣＦ２ＣＦ２Ｏ）ａ１−ＣＦ２ＣＨ２ＯＨを得る。該化合物にアリルブロマイドを反応させ、エチレン性二重結合を導入して、ＣＨ２＝ＣＨＣＨ２ＯＣＨ２ＣＦ２Ｏ−（ＣＦ２ＣＦ２Ｏ）ａ１−ＣＦ２ＣＨ２ＯＣＨ２ＣＨ＝ＣＨ２を得る。
【００４８】
ここで、上記化合物（１１）と同様、原料化合物としては、−（ＣＦ２ＣＦ２Ｏ）ａ１−単位のａ１の数が異なる２種以上の混合物が入手しやすく、その場合、得られる化合物（１２）も、−（ＣＦ２ＣＦ２Ｏ）ａ１−単位のａ１の数が異なる２種以上の混合物となる。
得られたＣＨ２＝ＣＨＣＨ２ＯＣＨ２ＣＦ２Ｏ−（ＣＦ２ＣＦ２Ｏ）ａ１−ＣＦ２ＣＨ２ＯＣＨ２ＣＨ＝ＣＨ２に、ＨＳｉＸｍＲ３−ｍをハイドロシリレーション反応させることにより、Ｒ３−ｍＸｍＳｉＣ３Ｈ６ＯＣＨ２ＣＦ２Ｏ−（ＣＦ２ＣＦ２Ｏ）ａ１−ＣＦ２ＣＨ２ＯＣ３Ｈ６ＳｉＸｍＲ３−ｍを得ることができる。この場合、得られる化合物は、両末端の−Ｃ３Ｈ６ＳｉＸｍＲ３−ｍが、−ＣＨ２ＣＨ２ＣＨ２ＳｉＸｍＲ３−ｍと−ＣＨ２ＣＨ（ＣＨ３）ＳｉＸｍＲ３−ｍの混合物として得られる。
【００４９】
なお、上記ハイドロシリレーション反応において、用いるＨＳｉＸｍＲ３−ｍの加水分解性基Ｘは、目的化合物におけるＸと異なる加水分解性基であってもよい。その場合、最終的にはこの加水分解性基を目的化合物における加水分解性基Ｘと置換すればよい。例えば、ハイドロシリレーション反応においてシラン化合物の加水分解性基としてハロゲン原子を用い、ハイドロシリレーション反応後、ハロゲン原子をＯＣＨ３やＯＣ２Ｈ５に置換してもよい。
【００５０】
＜被膜形成用組成物＞
本発明に用いる被膜形成用組成物は、化合物（１）を含み、実質的に加水分解反応触媒を含有しない組成物である。化合物（１）は１種を単独で用いられてもよく、または２種以上が併用されてもよい。さらに、得られる防汚性被膜の、より細分化された目的、用途等に応じて、成膜性や耐摩耗性、耐食性、耐候性等の耐久性、さらに撥水性等の機能を考慮して、化合物（１）以外の加水分解性シラン化合物を含んでいてもよい。加えて、必要に応じて、水、その他の成分を含んでいてもよい。
被膜形成用組成物は、化合物（１）、必要に応じて化合物（１）以外の加水分解性シラン化合物、水およびその他の成分の各所定量を均一な組成となるように混合することで製造される。
本発明の製造方法において、このようにして製造される被膜形成用組成物は、実質的に加水分解反応触媒を含有しないことから貯蔵安定性に優れるものである。
【００５１】
被膜形成用組成物における化合物（１）の含有量は、該組成物全量に対して０．０００１〜５質量％が好ましく、０．０１〜２質量％が特に好ましい。該組成物における化合物（１）の含有量が上記範囲内であれば外観、耐摩耗性にすぐれた被膜が得られる。
【００５２】
化合物（１）以外の加水分解性シラン化合物としては、具体的には、Ｃ６Ｆ１３ＣＨ２ＣＨ２Ｓｉ（ＯＣＨ３）３、Ｃ８Ｆ１７ＣＨ２ＣＨ２Ｓｉ（ＯＣＨ３）３、Ｃ６Ｆ１３ＣＨ２ＣＨ２ＳｉＣｌ３、Ｃ８Ｆ１７ＣＨ２ＣＨ２ＳｉＣｌ３、Ｃ６Ｆ１３ＣＨ２ＣＨ２Ｓｉ（ＮＣＯ）３、Ｃ８Ｆ１７ＣＨ２ＣＨ２Ｓｉ（ＮＣＯ）３、ポリジメチルシロキサン鎖を有する加水分解性シラン化合物等が挙げられ、なかでも、ポリジメチルシロキサン鎖を有する加水分解性シラン化合物が好ましい。ポリジメチルシロキサン鎖を有する加水分解性シラン化合物としては、ＨＯＳｉ（ＣＨ３）２Ｏ（Ｓｉ（ＣＨ３）２Ｏ）ｎＳｉ（ＣＨ３）２ＯＨ、（ＣＨ３）３ＳｉＯ（Ｓｉ（ＣＨ３）２Ｏ）ｎＳｉ（ＣＨ３）２ＯＨ（ｎは５〜１００の整数）が挙げられる。
【００５３】
化合物（１）以外の加水分解性シラン化合物の含有量は、化合物（１）の１００質量部に対して１０〜１００質量部が好ましく、１５〜５０質量部が特に好ましい。なお、被膜形成用組成物において化合物（１）と化合物（１）以外の加水分解性シラン化合物を併せて用いる場合の、該組成物における加水分解性シラン化合物の合計含有量としては、上記化合物（１）の含有量と同様とすることができる。化合物（１）以外の加水分解性シラン化合物は、１種を単独で用いられてもよく、または２種以上が併用されてもよい。
【００５４】
なお、化合物（１）以外の加水分解性シラン化合物としては、被膜形成用組成物における貯蔵安定性およびアウトガスの観点からは、加水分解性基として塩素原子を含まないことが好ましい。加水分解性基として塩素原子を含有する加水分解性シラン化合物は、保管している間にも例えば雰囲気中の水分により加水分解反応がおこり、これにより発生した塩酸が触媒として作用して加水分解、縮合反応を促進するためである。
【００５５】
しかしながら、塩素原子を含有する加水分解性シラン化合物を単独で用いるのではなく、他の加水分解性基を含有する加水分解性シラン化合物と組み合わせて用いることで縮合反応が抑制され、貯蔵安定性が高まることがあるため使用が好ましい場合がある。
この場合、塩素原子を含有する加水分解性シラン化合物と塩素原子を含有しない加水分解性シラン化合物との含有割合は、塩素原子を含有する加水分解性シラン化合物：塩素原子を含有しない加水分解性シラン化合物の質量比で、９０〜１０：７０〜３０が好ましく、８５〜１５：７５〜２５が特に好ましい。
【００５６】
なお、化合物（１）、化合物（１）以外の加水分解性シラン化合物を被膜形成用組成物に配合するにあたって、各化合物はそのままの状態で配合されてもよく、その部分加水分解縮合物として配合されてもよい。また、該化合物とその部分加水分解縮合物の混合物として被膜形成用組成物に配合されてもよい。
【００５７】
また、２種以上の化合物（１）、化合物（１）以外の加水分解性シラン化合物を組み合わせて用いる場合には、各化合物はそのままの状態で被膜形成用組成物に配合されてもよく、それぞれが部分加水分解縮合物として配合されてもよく、さらには２種以上の化合物の部分加水分解共縮合物として配合されてもよい。また、これらの化合物、部分加水分解縮合物、部分加水分解共縮合物の混合物であってもよい。以下、加水分解性シラン化合物の用語は、化合物自体に加えてこのような部分加水分解縮合物、部分加水分解共縮合物を含む意味で用いられる。
【００５８】
２種以上の加水分解性シラン化合物による部分加水分解共縮合物とは、溶媒中で酸触媒やアルカリ触媒等の触媒存在下に加水分解性シリル基の一部または全部が加水分解し、次いで脱水縮合することによって生成するオリゴマー（多量体）をいう。なお。この部分加水分解共縮合物の縮合度（多量化度）は、生成物が溶媒に溶解する程度とする。
ここで、本発明の製造方法に用いる被膜形成用組成物は、実質的に加水分解反応触媒を含有しない。したがって、化合物（１）、化合物（１）以外の加水分解性シラン化合物の部分加水分解縮合物や部分加水分解共縮合物を配合する場合は、その生成反応液中に存在する触媒を被膜形成用組成物に持ち込まないようにして配合する。
【００５９】
被膜形成用組成物が、２種以上の化合物（１）、化合物（１）以外の加水分解性シラン化合物を組み合わせて用い、これらの化合物、部分加水分解縮合物、部分加水分解共縮合物の混合物である場合、化合物（１）と化合物（１）以外の加水分解性シラン化合物との合計質量に対する各化合物の質量百分率は、反応前の化合物（１）、化合物（１）以外の加水分解性シラン化合物の量を用いて計算される組成割合をいう。このように、部分加水分解縮合物や部分加水分解共縮合物を含む場合、原料組成で有効成分の組成割合を決めるものとする。
【００６０】
被膜形成用組成物は、化合物（１）が加水分解縮合するための水を含んでいてもよい。被膜形成用組成物における水の含有量は、化合物（１）と化合物（１）以外の加水分解性シラン化合物との合計質量の１００質量部に対して、１０〜５０質量部が好ましい。なお、被膜形成用組成物は水を含有しなくとも、以下の塗膜や前駆膜から被膜を形成する過程において雰囲気中の水分を利用して化合物（１）の加水分解縮合を行わせることができる。
【００６１】
被膜形成用組成物は、本発明の効果を損なわない範囲で、目的に応じて、その他の成分を含んでもよい。その他の成分としては、必須成分との反応性または相溶性等を考慮して選択するのが好ましく、シリカ、アルミナ、ジルコニア、チタニア等の金属酸化物の超微粒子、染料または顔料等の着色用材料、各種樹脂等が好ましく挙げられる。添加剤の含有量は、被膜形成用組成物の全量に対して、０．０１〜２０質量％となる量が好ましい。含有量が過剰であると、得られる被膜の性能の低下を招くおそれがある。
【００６２】
被膜形成用組成物において、実質的に加水分解反応触媒を含有しないとは、具体的には、被膜形成用組成物全量に対して加水分解反応触媒の含有量が０．００５質量％以下であることをいう。化合物（１）、化合物（１）以外の加水分解性シラン化合物を部分加水分解縮合物や部分加水分解共縮合物の形で含有する場合、これらを製造する過程で使用した加水分解反応触媒を除去したものが用いられる。しかしながら、加水分解反応触媒の全てを除去することは困難であり、原料由来の加水分解反応触媒を微量に含有することがある。このような場合においても、加水分解反応触媒を上記実質的に含有しないとされる量、すなわち、被膜形成用組成物全量に対して０．００５質量％以下となるように部分加水分解縮合物や部分加水分解共縮合物を含有する。なお、被膜形成用組成物全量に対して加水分解反応触媒の含有量は０．００１質量％以下が好ましく、特に好ましくは、０質量％である。
【００６３】
（（II）工程）
蒸着による前駆膜形成工程（IIＡ）および湿式塗布・乾燥による前駆膜形成工程（IIＢ）について説明する。
【００６４】
（IIＡ）蒸着による前駆膜形成工程
上記（Ｉ）工程で製造された被膜形成用組成物を基板上に蒸着する方法としては、含フッ素加水分解性シラン化合物を蒸着するのに通常用いられる方法であれば特に制限されず、例えば、真空蒸着法、ＣＶＤ法、スパッタリング法等が挙げられる。化合物（１）の分解を抑える点、および、装置の簡便さより、真空蒸着法が好ましい。
【００６５】
真空蒸着法としては、抵抗加熱法、電子ビーム加熱法、高周波誘導加熱法、反応性蒸着、分子線エピタキシー法、ホットウォール蒸着法、イオンプレーティング法、クラスターイオンビーム法等に細分することができるが、いずれの方法も適用することができる。化合物（１）の分解を抑制する点、および、装置の簡便さより、抵抗加熱法が好適に利用できる。真空蒸着装置は特に制限なく、公知の装置が利用できる。
【００６６】
真空蒸着法を用いる場合の製膜条件は、適用する真空蒸着法の種類により異なるが、抵抗加熱法の場合、蒸着前真空度は１×１０−２Ｐａ以下が好ましく、１×１０−３Ｐａ以下が特に好ましい。蒸着源の加熱温度は、該化合物（１）蒸着源が充分な蒸気圧を有する温度であれば特に制限はない。具体的には３０℃〜４００℃が好ましく、５０℃〜３００℃が特に好ましい。加熱温度が上記範囲の下限値以上であると、成膜速度が良好になる。上記範囲の上限値以下であると、化合物（１）の分解が生じることなく、基材表面に防汚性を有する被膜を形成できる。
真空蒸着時、基材温度は室温（２０〜２５℃）から２００℃までの範囲であることが好ましい。基材温度が２００℃以下であると、成膜速度が良好になる。基材温度の上限値は１５０℃以下がより好ましく、１００℃以下が特に好ましい。
【００６７】
被膜形成用組成物を用いた蒸着により、基板上に被膜形成用組成物からなる前駆膜が形成される。前駆膜の膜厚は、最終的に得られる被膜の厚さが所定の厚さとなるように調整される。なお、本発明の製造方法が適用される被膜の厚さとしては、特に制限されないが、５０ｎｍ以下の厚さが好ましく、その下限は単分子層の厚さである。被膜の厚さは２〜３０ｎｍがより好ましく、５〜２０ｎｍが特に好ましい。なお、膜厚の測定は、例えば薄膜解析用Ｘ線回折計ＡＴＸ−Ｇ（ＲＩＧＡＫＵ社製）を用いて、Ｘ線反射率法により反射Ｘ線の干渉パターンを得て、該干渉パターンの振動周期から算出することができる。
【００６８】
（IIＢ）湿式塗布・乾燥による前駆膜形成工程
湿式塗布は、被膜形成用組成物と溶媒とを含む液状組成物を基板上の被膜形成面に塗布する。
溶媒は、化合物（１）を溶解するものであれば特に制限されない。溶媒としては、アルコール類、エーテル類、ケトン類、芳香族炭化水素類、パラフィン系炭化水素類、酢酸エステル類等が好ましく、特にフッ素原子を含む有機溶剤、例えば、フルオロアルコール、フッ素化脂肪族炭化水素、フッ素化芳香族炭化水素、フルオロアルキルエーテル等が好ましい。溶媒は１種に限定されず、極性、蒸発速度等の異なる２種以上の溶媒を混合して使用してもよい。
【００６９】
被膜形成用組成物が、部分加水分解縮合物や部分加水分解共縮合物を含有する場合、湿式塗布用の液状組成物においては、部分加水分解縮合物や部分加水分解共縮合物を製造するために使用した溶媒を含んでもよく、また該溶媒と上記液状組成物を製造するのに用いる溶媒は同じものであっても異なっていてもよい。
【００７０】
液状組成物の全量に対する固形分の含有量（固形分濃度）は、０．００１〜１０質量％が好ましく、０．０１〜１質量％が特に好ましい。すなわち、液状組成物の全量に対する溶媒の含有量は９０〜９９．９９９質量％が好ましく、９９〜９９．９９質量％が特に好ましい。液状組成物における溶媒の含有割合が上記範囲であれば、均一な塗膜の形成が容易であり、得られる被膜に処理ムラが発生するおそれもない。
なお、本発明における液状組成物における固形分濃度とは、液状組成物の質量（Ｗ１）と、液状組成物を１２０℃の対流式乾燥機にて４時間加熱した後の質量（Ｗ２）とから、以下のように算出する値である。
固形分濃度（質量％）＝Ｗ２／Ｗ１×１００
なお、化合物（１）の濃度は固形分濃度と化合物（１）および溶媒等の仕込み量から算出可能である。
【００７１】
液状組成物を基板上に塗布する方法としては、均一な塗膜が形成できる方法であれば、特に限定されない。例えば、スピンコート法、ワイプコート法、スプレーコート法、スキージーコート法、ディップコート法、ダイコート法、インクジェット法、フローコート法、ロールコート法、キャスト法、ラングミュア・ブロジェット法またはグラビアコート法等の方法が使用できる。該方法により、基板上に液状組成物を、最終的に得られる被膜の厚さが所定の厚さとなるように塗膜の厚さを調整して、塗布する。なお、本発明の製造方法が適用される被膜の厚さは上記の通りである。
【００７２】
本発明の（IIＢ）湿式塗布・乾燥による前駆膜形成工程においては、上記で形成された塗膜を、次の（III）工程の前に乾燥して前駆膜の状態とする。該前駆膜は、上記の通り液状組成物からなる塗膜から乾燥により溶媒が除去されて得られ、主に被膜形成用組成物からなる。
【００７３】
乾燥は、被膜形成用組成物が膜全体の５０質量％以上となるまで行う。乾燥は、より具体的には、塗膜全体における溶媒量が１０〜０質量％となるまで行うことが好ましい。液状組成物に含有された溶媒は、乾燥において、その全量が除去されることが特に好ましい。
乾燥条件としては、液状組成物の製造に用いる溶媒の種類や量、塗膜の厚さ等にもよるが、具体的には、０〜４０℃で１０秒〜３０分間が好ましい。
なお、意図して乾燥を行っていなくても、塗膜形成後に溶媒の蒸発が起きる場合には、乾燥工程が存在するものとする。
前駆膜の好ましい膜厚は、蒸着により前駆膜を形成した場合と同様である。
【００７４】
＜基板＞
本発明の製造方法に用いる基板は、一般に防汚性被膜による防汚性の付与が求められている材質からなる基板であれば特に限定されず、金属、ガラス、樹脂、セラミック、またはその組み合わせ（複合材料、積層材料等）からなる基板が好ましく使用される。特にガラスまたは樹脂等の透明な基板が好ましい。ガラスとしては、通常のソーダライムガラス、ホウ珪酸ガラス、無アルカリガラス、石英ガラス等が挙げられ、なかでもソーダライムガラスが特に好ましい。樹脂としては、ポリメチルメタクリレート等のアクリル系樹脂やビスフェノールＡのカーボネート等の芳香族ポリカーボネート系樹脂、ポリエチレンテレフタレート（ＰＥＴ）等の芳香族ポリエステル系樹脂等が挙げられ、なかでもＰＥＴが好ましい。
【００７５】
基板の形状は平板でもよく、全面または一部が曲率を有していてもよい。基板の厚さは防汚性基板の用途により適宜選択できるが、一般的には０．５〜１０ｍｍであることが好ましい。
【００７６】
本発明に用いる基板としては、目的に応じて、その表面に酸処理（希釈したフッ酸、硫酸、塩酸等を用いた処理）、アルカリ処理（水酸化ナトリウム水溶液等を用いた処理）または放電処理（プラズマ照射、コロナ照射、電子線照射等）等が施されたものを用いてもよい。また、基板は、その表面に蒸着膜、スパッタ膜、湿式法等により形成された各種の中間膜が設けられたものでもよい。基板がソーダライムガラスである場合は、Ｎａイオンの溶出を防止する膜を設けることが耐久性の点で好ましい。基板がフロート法で製造されたガラスである場合は、表面錫量の少ないトップ面にシリカ系被膜を設けることが耐久性の点で好ましい。
【００７７】
基板表面に、すなわち基板と防汚性被膜の間に配設されてもよい中間膜としては、該防汚性被膜とは別のシリカを主体とする中間膜であってもよい。特に、高い密着性や耐久性等が要求される場合にはシリカを主体とする中間膜を設けることが好ましい。このような中間膜として、具体的には、下式（６）で表される化合物、その部分加水分解縮合物およびパーヒドロポリシラザンからなる群より選ばれる化合物を用いて形成された中間膜が好ましい。
Ｓｉ（Ｘ６）４  …（６）
【００７８】
式（６）中、Ｘ６はハロゲン原子、アルコキシ基またはイソシアナート基を表し、それぞれ同一であっても異なっていてもよい。なかでも、Ｘ６は、塩素原子、炭素原子数１〜４のアルコキシ基またはイソシアナート基であることが好ましく、さらに４個のＸ６が同一であることが好ましい。化合物（６）としては、具体的には、Ｓｉ（ＮＣＯ）４、Ｓｉ（ＯＣＨ３）４、Ｓｉ（ＯＣ２Ｈ５）４等が好ましく用いられる。
パーヒドロポリシラザンは、−ＳｉＨ２−ＮＨ−ＳｉＨ２−で表される構造を有する線状や環状のオリゴマーであり、１分子あたりのケイ素原子の数は２〜５００が好ましい。
【００７９】
また、中間膜として、上記化合物（６）、その部分加水分解縮合物およびパーヒドロポリシラザンから選ばれる化合物と、上記化合物（１）以外の含フッ素加水分解性シラン化合物とを組み合わせて用いて形成されるシリカを主体とする中間膜を設けてもよい。
【００８０】
このような中間膜は、公知の方法で形成できる。すなわち、中間膜用の各化合物と溶媒とを含む組成物を基板表面に塗布し、乾燥により溶媒を除去し、硬化させることで形成できる。基板が中間膜を有する場合には、このように形成された中間膜の表面に、上記方法により被膜形成用組成物を主体とする前駆膜が形成される。
【００８１】
（（II−１）工程）
（II−１）工程は、上記（II）工程で得られた基板上の前駆膜を、０〜６０℃、４０〜１００ＲＨ％で、１０〜１８０分間加湿する工程である。温度は２０〜４０℃が特に好ましく、湿度は５０〜９０ＲＨ％が特に好ましく、時間は３０〜１２０分間が特に好ましい。なお、（II−１）工程終了後から次の工程を行うまでの間、室温（２０〜２５℃）で１〜７２時間程度放置しておいてもよい。
本発明の製造方法においては、上記（II）工程と（III）工程との間に、（II−１）工程が設けることで、加湿により化合物（１）の加水分解反応が促進され、化合物（１）を基板により固定化することができる。また、（II−１）工程が設けることで、次工程の（III）工程を、ほぼ常温で短時間で実施できるようになり、生産性の点で有利である。
【００８２】
（II−１）工程は、具体的には、（II）工程後の前駆膜付きの基板を、温度および湿度が上記条件に設定された恒温恒湿槽中で所定の時間保持することで行われることが好ましい。
【００８３】
（（II−２）工程）
（II−２）工程は、上記（II）工程で得られた基板上の前駆膜を６０超〜２５０℃で、１０〜１８０分間加熱する工程である。温度は８０〜２００℃が特に好ましく、時間は３０〜６０分間が特に好ましい。なお、（II−２）工程終了後から次の工程を行うまでの間、室温（２０〜２５℃）で１〜７２時間程度放置しておいてもよい。
本発明の製造方法においては、上記（II）工程と（III）工程との間に、（II−２）工程が設けられることで、加熱により化合物（１）の縮合反応が促進され、化合物（１）を基板により固定化することができる
なお、（II）工程と（III）工程との間に、（II−１）工程と（II−２）工程の両方を行うことも可能である。両方行う場合には、（II−１）工程後に（II−２）工程を行う。
【００８４】
（（III）工程）
（III）工程は、加水分解反応触媒を含む処理液により前駆膜の表面を処理して被膜とする工程である。
【００８５】
＜処理液＞
処理液は、加水分解反応触媒を含み、必要に応じて溶媒、水等を含む。なお、処理液が溶媒および／または水を含む場合、水は以下の通り反応成分として機能するため、溶媒とは区別される。
処理液が含有する加水分解反応触媒としては、被膜形成用組成物が含有する化合物（１）の加水分解反応を触媒する成分であれば特に制限されないが、具体的には、酸またはアルカリが挙げられる。酸触媒としては、塩酸、硝酸、酢酸、硫酸、燐酸、スルホン酸、パラトルエンスルホン酸、メタンスルホン酸等が使用できる。アルカリ触媒としては、水酸化ナトリウム、水酸化カリウム、アンモニア等が使用できる。
加水分解反応触媒は酸が好ましく、酸としては、塩酸、硝酸、硫酸、パラトルエンスルホン酸およびメタンスルホン酸からなる群から選ばれる１種以上が好ましい。なかでも、前駆膜表面への残留性、安全性の観点から、パラトルエンスルホン酸が特に好ましい。
【００８６】
処理液における加水分解反応触媒の含有量は、処理液の全量に対して０．０１〜５質量％が好ましく、０．０５〜２質量％が特に好ましい。加水分解反応触媒の含有量が上記範囲にあれば、前駆膜の表面を含む前駆膜中の化合物（１）の加水分解縮合反応が促進され充分に硬化した被膜が得られる。
【００８７】
処理液は、溶媒を含有することが好ましい。処理液が溶媒を含むことで、前駆膜表面を加水分解反応触媒によって均一に処理できる。溶媒としては、加水分解反応触媒を溶解する溶媒であれば特に制限されない。最終的には除去される必要があるため、その沸点は６０〜１６０℃が好ましく、６０〜１２０℃が特に好ましい。
【００８８】
溶媒としては、アルコール類、エーテル類、ケトン類、酢酸エステル類等が好ましく、上記沸点の条件を満足する溶媒として、イソプロピルアルコール、エタノール、プロピレングリコールモノメチルエーテル、２−ブタノン等が挙げられる。溶媒は、１種を単独で使用しても、２種以上を組み合わせて使用してもよい。
処理液における溶媒の含有量は、処理液の全量に対して９０．０〜９９．９質量％好ましく、９８．０〜９９．５質量％が特に好ましい。
【００８９】
処理液は、さらに水を含有してもよい。水は処理される前駆膜の表面を含む前駆膜中の化合物（１）が加水分解縮合するための水として作用する。処理液における水の含有量は、処理液の全量に対して０．５〜１０．０質量％が好ましく、１．０〜５．０質量％が特に好ましい。なお、処理液が水を含有しなくとも、前駆膜が水を含む場合や雰囲気中に水分が充分存在する場合には、このような水を利用して化合物（１）の加水分解縮合を行わせることができる。
処理液は、本発明の効果を損なわない範囲で、目的に応じて、任意に添加剤を含んでもよい。
【００９０】
処理液の好ましい組み合わせは、処理液の全量に対して、加水分解反応触媒が０．０５〜２質量％、溶媒が８９．９〜９９．４５質量％、水が０．５〜１０質量％、または、加水分解反応触媒が０．０１〜５質量％、溶媒が９５〜９９．９質量％である。
【００９１】
また、処理液は前駆膜の加水分解縮合反応を充分に行うことが目的であるから実質的にシラン化合物を含まないことが好ましい。該シラン化合物としては、例えば、テトラメトキシシラン、ペルフルオロアルキルアルキルトリメトキシシラン等が挙げられる。なお、実質的にシラン化合物を含まないとは、処理液の全量に対してシラン化合物の含有量が３質量％以下であることをいう。
【００９２】
＜処理＞
前駆膜表面の処理は、少なくとも前駆膜表面の全体に処理液を均等に接触させる処理であれば特に制限されない。前駆膜表面の処理は、上記処理液を含浸または保持させた保液部材を前駆膜表面に加圧接触させながら移動することにより行うことが好ましい。
【００９３】
保液部材は、一定の圧力で加圧されることで、含浸または保持する処理液のうちの適量を前駆膜表面に供給しながら、移動できる構成であって、移動後の前駆膜表面には目視で処理液が残留しない構成であることが好ましい。
前駆膜表面への処理液の供給量としては、前駆膜の単位表面積あたりの体積量として、０．０１〜１００ｍｌ／ｍ２が好ましく、０．１〜５０ｍｌ／ｍ２が特に好ましい。圧力は２００〜５，０００Ｐａが好ましく、移動速度としては、０．０１〜１０ｍ／秒が好ましい。保液部材の加圧、移動は人の手で行われてもよいが、圧力や移動速度が常に一定に制御可能な装置により行うことが好ましい。
【００９４】
また、上記保液部材を構成する素材としては、スポンジ、不織布、織布および紙等が挙げられる。保液部材としては、市販品を用いることが可能であり、例えば、キムワイプＬ−１００（商品名、日本製紙クレシア社製）、ベンコットＭ−３（商品名、セルロース製不織布、旭化成社製）等が挙げられる。
【００９５】
処理条件としては、温度が２０〜２５℃、湿度が３０〜７０ＲＨ％であることが好ましい。
（III）工程により前駆膜表面から前駆膜内部の加水分解性シラン化合物が加水分解縮合することで硬化して、被膜を有する防汚性基板が得られる。
【００９６】
なお、本発明の製造方法により得られる被膜の厚さとしては、特に制限されないが、５０ｎｍ以下の厚さが好ましく、その下限は単分子層の厚さである。被膜の厚さは２〜３０ｎｍがより好ましく、５〜２０ｎｍが特に好ましい。なお、膜厚の測定は、前駆膜同様、薄膜解析用Ｘ線回折計ＡＴＸ−Ｇ（ＲＩＧＡＫＵ社製）を用いて、Ｘ線反射率法により反射Ｘ線の干渉パターンを得て、該干渉パターンの振動周期から算出することができる。
【００９７】
さらに、必要に応じて（III）工程後、（III−１）工程が設けられてもよい。（III−１）工程により含フッ素加水分解性シラン化合物の加水分解および縮合反応が促進され、基板に強固に固定化される。（III−１）工程は、上記で得られた被膜を、さらに０〜６０℃、４０〜１００ＲＨ％で、１〜５時間加湿する工程である。温度は２０〜４０℃が特に好ましく、湿度は５０〜１００ＲＨ％が特に好ましく、時間は１〜２時間が特に好ましい。なお、（III−１）工程終了後から次の工程を行うまでの間、室温（２０〜２５℃）で１〜７２時間程度放置しておいてもよい。
（III−１）工程は、具体的には、（III）工程後の防汚性基板を、温度および湿度が上記条件に設定された恒温恒湿槽中で所定の時間保持することで行われる。
【実施例】
【００９８】
以下、実施例によって本発明を詳細に説明するが、本発明はこれらに限定されない。例１〜４および例６は実施例であり、例５および例７は比較例である。
【００９９】
［評価方法］
（数平均分子量（Ｍｎ）の測定）
Ｍｎは、ゲルパーミエーションクロマトグラフ（ＧＰＣ）によって測定した。
ＧＰＣの測定は、特開２００１−２０８７３６号公報に記載の方法にしたがった。具体的には、移動相として、Ｒ−２２５（ＨＣＦＣ２２５：ジクロロペンタフルオロプロパン、旭硝子社製、アサヒクリンＡＫ−２２５ＳＥＣグレード１）およびヘキサフルオロイソプロピルアルコール（ＨＦＩＰ）の混合溶媒（Ｒ−２２５／ＨＦＩＰ＝９９／１容量比）を用いた。分析カラムとして、ＰＬｇｅｌ  ＭＩＸＥＤ−Ｅカラム（ポリマーラボラトリーズ社製）を２本直列に連結したものを用いた。分子量測定用標準試料として、分子量分布（Ｍｗ／Ｍｎ）が１．１未満である、分子量が２，０００〜１０，０００のペルフルオロポリエーテル４種および分子量分布（Ｍｗ／Ｍｎ）が１．１以上である、分子量が１，３００のペルフルオロポリエーテル１種を用いた。検出器として、蒸発光散乱検出器を用い、移動相流速を１．０ｍＬ／分とし、カラム温度を３７℃としてＧＰＣを測定した。
【０１００】
（ヘキサデカン接触角）
接触角計（drop master DM-500：協和界面化学社製）を用いて、２μＬの液滴（ヘキサデカン）を針先に作り、これを基板（固体）表面に接触させて、液滴を作った。接触角は２θ法により、算出した。なお、ヘキサデカン接触角が６０°以上であれば撥油性に優れ、皮脂等の油汚れがつきづらく、防汚性を有すると判断される。
【０１０１】
（耐摩耗性）
基板表面をセルロース製不織布（ベンコットＭ−３：商品名、旭化成社製）で以下の摩耗条件により、所定の回数擦る摩耗試験を行った。摩耗試験の前後に、上記方法で水接触角を測定しその変化量により耐摩耗性を評価した。
移動距離：片道４０ｍｍ
移動速度：４，０００ｍｍ／ｍｉｎ
荷重：５００ｇ／ｃｍ２
【０１０２】
（指紋拭き取り性）
基板表面に付着した指紋をセルロース製不織布（ベンコットＭ−３：商品名、旭化成社製）で拭きとり、その取れやすさを目視で判定した。判定基準を以下に示す。
○（良好）：指紋を完全に拭き取ることができる。
△（可）：指紋の拭き取り跡が残る。
×（不良）：指紋の拭き取り跡が広がり、拭き取ることができない。
【０１０３】
［合成例１−１：含フッ素加水分解性シラン化合物（１１−１）の合成および被膜形成用組成物１の製造］
（化合物（Ｄ３−１）の製造）
フラスコ内に、下記化合物（Ｄ１−１）（市販のポリオキシエチレングリコールモノメチルエーテル、ａ１の平均値：７．３。）の２５ｇ、Ｒ−２２５の２０ｇ、ＮａＦの１．２ｇ、およびピリジンの１．６ｇを入れ、内温を１０℃以下に保ちながら激しく撹拌し、窒素をバブリングさせた。フラスコ内に、下記化合物（Ｄ２−１）の４６．６ｇを、内温を５℃以下に保ちながら３．０時間かけて滴下した。滴下終了後、５０℃にて１２時間撹拌し、室温にて２４時間撹拌して、粗液を回収した。粗液を減圧濾過した後、回収液を真空乾燥機（５０℃、６６７Ｐａ）で１２時間乾燥し、粗液を得た。粗液をＲ−２２５の１００ｍＬに溶解し、１，０００ｍＬの飽和重曹水で３回水洗し、有機相を回収した。有機相に硫酸マグネシウムの１．０ｇを加え、１２時間撹拌した後、加圧濾過して硫酸マグネシウムを除去し、回収液からエバポレータにてＲ−２２５を留去し、室温で液体である化合物の５６．１ｇを得た。該化合物のＮＭＲ分析の結果、下記化合物（Ｄ３−１）（ａ１の平均値：７．３）であることを確認した。
【０１０４】
ＣＨ３−Ｏ−（ＣＨ２ＣＨ２Ｏ）ａ１−ＣＨ２ＣＨ２ＯＨ  …（Ｄ１−１）、
ＦＣ（Ｏ）−Ｒｆ  …（Ｄ２−１）（ただし、Ｒｆ：−ＣＦ（ＣＦ３）ＯＣＦ２ＣＦ（ＣＦ３）ＯＣＦ２ＣＦ２ＣＦ３）、
ＣＨ３−Ｏ−（ＣＨ２ＣＨ２Ｏ）ａ１−ＣＨ２ＣＨ２ＯＣ（Ｏ）−Ｒｆ  …（Ｄ３−１）。
【０１０５】
化合物（Ｄ３−１）のＮＭＲスペクトル；
１Ｈ−ＮＭＲ（３００．４ＭＨｚ、溶媒：ＣＤＣｌ３、基準：ＴＭＳ）δ（ｐｐｍ）：４．２、４．３５、４．４、４．７５。
１９Ｆ−ＮＭＲ（２８２．７ＭＨｚ、溶媒：ＣＤＣｌ３、基準：ＣＦＣｌ３）δ（ｐｐｍ）：−７９．５、−８０．０、−８２．５〜−８５．０、−１２８．０〜−１２９．２、−１３１．５、−１４４．５。
【０１０６】
（化合物（Ｄ４−１）の製造）
３，０００ｍＬのハステロイ製オートクレーブ内に、Ｒ−１１３（ＣＣｌ２ＦＣＣｌＦ２）の１，５６０ｇを入れて撹拌し、２５℃に保った。オートクレーブガス出口には、２０℃に保持した冷却器、ＮａＦペレット充填層、および−２０℃に保持した冷却器を直列に設置した。また、−２０℃に保持した冷却器から凝集した液をオートクレーブに戻すための液体返送ラインを設置した。
オートクレーブ内に窒素ガスを１．０時間吹き込んだ後、窒素ガスで１０％に希釈したフッ素ガス（以下、１０％フッ素ガスと記す。）を、流速２４．８Ｌ／時間で１時間吹き込んだ。次に、オートクレーブ内に１０％フッ素ガスを同じ流速で吹き込みながら、化合物（Ｄ３−１）の２７．５ｇをＲ−１１３の１，３５０ｇに溶解した溶液を３０時間かけて注入した。次に、オートクレーブ内に１０％フッ素ガスを同じ流速で吹き込みながら、Ｒ−１１３の１２ｍＬを注入した。この際、内温を４０℃に変更した。次に、ベンゼンを１質量％溶解したＲ−１１３溶液の６ｍＬを注入した。さらに、フッ素ガスを１．０時間吹き込んだ後、窒素ガスを１．０時間吹き込んだ。
【０１０７】
反応終了後、Ｒ−１１３を真空乾燥（６０℃、６．０時間）にて留去し、室温で液体の化合物の４５．４ｇを得た。該化合物のＮＭＲ分析の結果、化合物（Ｄ３−１）の水素原子の総数の９９．９％がフッ素原子に置換された、下記化合物（Ｄ４−１）が主たる成分であることを確認した。
ＣＦ３−Ｏ−（ＣＦ２ＣＦ２Ｏ）ａ１−ＣＦ２ＣＦ２ＯＣ（Ｏ）−Ｒｆ  …（Ｄ４−１）。
【０１０８】
化合物（Ｄ４−１）のＮＭＲスペクトル；
１Ｈ−ＮＭＲ（３００．４ＭＨｚ、溶媒：Ｒ−１１３、基準：ＴＭＳ、内部標準：ニトロベンゼン）δ（ｐｐｍ）：５．９〜６．４。
１９Ｆ−ＮＭＲ（２８２．７ＭＨｚ、溶媒：Ｒ−１１３、基準：ＣＦＣｌ３、内部標準：ヘキサフルオロベンゼン）δ（ｐｐｍ）：１２．７、−５４．９、−７７．５〜−８０．０、−８１．５、−８２．２、−８４．５、−８７．５、−８９．７、−１２９、−１３１．５、−１３５．０〜−１３９．０、−１４４．５。
【０１０９】
（化合物（Ｄ５−１）の製造）
スターラーチップを投入した５０ｍＬのナスフラスコを充分に窒素置換した。ナスフラスコ内に、１，１，３，４−テトラクロロヘキサフルオロブタンの５．０ｇ、ＫＦの０．０５ｇ、および化合物（Ｄ４−１）の２．０ｇを入れて激しく撹拌し、１２０℃に保った。ナスフラスコ出口には、２０℃に保持した冷却器、およびドライアイス−エタノール冷却管を直列に設置し、ナスフラスコ出口は窒素シールした。
８時間後、ナスフラスコの内温を室温まで下げ、冷却管に真空ポンプを設置して系内を減圧に保ち、１，１，３，４−テトラクロロヘキサフルオロブタンおよび副生物を留去した。３時間後、室温で液体の化合物の０．８６ｇを得た。該化合物のＮＭＲ分析の結果、化合物（Ｄ４−１）のエステル結合の総数の９９％がフッ素原子に置換された、下記化合物（Ｄ５−１）が主たる生成物であることを確認した。
ＣＦ３−Ｏ−（ＣＦ２ＣＦ２Ｏ）ａ１−ＣＦ２ＣＯＦ  …（Ｄ５−１）。
【０１１０】
化合物（Ｄ５−１）のＮＭＲスペクトル；
１Ｈ−ＮＭＲ（３００．４ＭＨｚ、溶媒：Ｒ−１１３、基準：ＴＭＳ、内部標準：ニトロベンゼン）δ（ｐｐｍ）：５．９〜６．４。
１９Ｆ−ＮＭＲ（２８２．７ＭＨｚ、溶媒：Ｒ−１１３、基準：ＣＦＣｌ３、内部標準：ヘキサフルオロベンゼン）δ（ｐｐｍ）：１２．７、−５４．９、−７８．１、−８７．５、−８９．７、−１３５．０〜−１３９．０。
【０１１１】
（化合物（Ｄ７−１）の製造）
化合物（Ｄ５−１）の４０ｇが入ったナスフラスコ内に、Ｒ−１１３の２０．０ｇを入れ、内温を２５℃に保ちながら激しく撹拌した。ナスフラスコ内に、エタノールの２０．０ｇを、内温を２５℃以上に保ちながらゆっくりと滴下した。
８時間後、撹拌を停止し、粗液を加圧濾過し、ＫＦを除去した。次に、回収液からエバポレータにてＲ−１１３および過剰のエタノールを完全に除去して室温で液状の化合物の４３ｇを得た。該化合物のＮＭＲ分析の結果、化合物（Ｄ５−１）の酸フルオリドの総数がエステル化された、下記化合物（Ｄ７−１）が主たる生成物であることを確認した。
ＣＦ３−Ｏ−（ＣＦ２ＣＦ２Ｏ）ａ１−ＣＦ２Ｃ（Ｏ）ＯＣＨ２ＣＨ３  …（Ｄ７−１）。
【０１１２】
化合物（Ｄ７−１）のＮＭＲスペクトル；
１Ｈ−ＮＭＲ（３００．４ＭＨｚ、溶媒：Ｒ−１１３、基準：ＴＭＳ、内部標準：ニトロベンゼン）δ（ｐｐｍ）：１．２７、４．２７、５．９〜６．４。
１９Ｆ−ＮＭＲ（２８２．７ＭＨｚ、溶媒：Ｒ−１１３、基準：ＣＦＣｌ３、内部標準：ヘキサフルオロベンゼン）δ（ｐｐｍ）：−５４．９、−７８．５、−８７．５、−８９．７、−１３５．０〜−１３９．０。
【０１１３】
（含フッ素加水分解性シラン化合物（１１−１）および被膜形成用組成物１の製造）
１００ｍＬの丸底フラスコ内に、化合物（Ｄ７−１）の３３．１ｇ、下記化合物（Ｄ８−１）の３．７ｇを入れ、室温で２時間撹拌した。反応終了後、未反応の化合物（Ｄ８−１）および副生したエタノールを減圧留去し、室温で液体の化合物の３２．３ｇを得た。
該化合物のＮＭＲ分析の結果、化合物（Ｄ７−１）中の−ＣＦ２Ｃ（Ｏ）ＯＣＨ２ＣＨ３の９５．０モル％が−ＣＦ２Ｃ（Ｏ）ＮＨＣＨ２ＣＨ２ＣＨ２Ｓｉ（ＯＣＨ３）３に変換され、−（ＯＣＦ２Ｏ）−単位が存在しない化合物であることを確認した。すなわち、下記含フッ素加水分解性シラン化合物（１１−１）が主たる生成物であった。含フッ素加水分解性シラン化合物（１１−１）の数平均分子量は１，０２０であり、分子量分布は１．１６であった。含フッ素加水分解性シラン化合物（１１−１）を精製して被膜形成用組成物１とした。
ＮＨ２ＣＨ２ＣＨ２ＣＨ２Ｓｉ（ＯＣＨ３）３  …（Ｄ８−１）、
ＣＦ３−Ｏ−（ＣＦ２ＣＦ２Ｏ）ａ１−ＣＦ２Ｃ（Ｏ）ＮＨ（ＣＨ２）３Ｓｉ（ＯＣＨ３）３  …（１１−１）。
【０１１４】
化合物（１１−１）のＮＭＲスペクトル；
１Ｈ−ＮＭＲ（３００．４ＭＨｚ，溶媒：Ｒ−１１３，基準：ＴＭＳ）δ（ｐｐｍ）：０．５１、１．６０、３．０５、３．４１、３．６７、７．２０。
１９Ｆ−ＮＭＲ（２８２．６５ＭＨｚ，溶媒：Ｒ−１１３，基準：ＣＦＣｌ３）δ（ｐｐｍ）：−５４．９、−７８．０、−８８．２、−８９．７。
【０１１５】
［合成例１−２：含フッ素加水分解性シラン化合物（１２−１）の合成および被膜形成用組成物２の製造］
密閉式耐圧容器（攪拌子入り、内容積５０ｍＬ、ＰＴＦＥ製内筒）に、両末端にアリル基を有するペルフルオロポリエーテル化合物（Ｆ−１）の７．２ｇ（３．７ｍｍｏｌ）、トリクロロシランの１０．０ｇ（７４ｍｍｏｌ）、触媒としてジ−ｔｅｒｔ−ブチルペルオキシドの０．０５４ｇ（０．３７ｍｍｏｌ）および溶媒として１，３−ジ（トリフルオロメチル）ベンゼンの１０ｇを投入し、撹拌した。次に、反応器を１２０℃の油浴に入れ、８時間撹拌した。反応粗液から低沸分を留去して８．１ｇの無色透明液体を以下に示す化合物（Ｆ−２）として得た。
ＣＨ２＝ＣＨＣＨ２ＯＣＨ２ＣＦ２Ｏ−（ＣＦ２ＣＦ２Ｏ）ａ１−ＣＦ２ＣＨ２ＯＣＨ２ＣＨ＝ＣＨ２（ａ１＝１４．６、Ｍｎ＝１，９５０）  …（Ｆ−１）、
Ｃｌ３ＳｉＣ２Ｈ４−ＣＨ２ＯＣＨ２ＣＦ２Ｏ−（ＣＦ２ＣＦ２Ｏ）ａ１−ＣＦ２ＣＨ２ＯＣＨ２−Ｃ２Ｈ４ＳｉＣｌ３  …（Ｆ−２）。
【０１１６】
化合物（Ｆ−２）の１９Ｆ−ＮＭＲの測定結果を以下に示す。
１９Ｆ−ＮＭＲ（溶媒：ＣＤＣｌ３）δ（ｐｐｍ）：−７８．３（４Ｆ、−ＯＣＦ２ＣＨ２Ｏ−）、−８９．６（５８Ｆ、−ＣＦ２ＣＦ２Ｏ−）。
すなわち、化合物（Ｆ−２）中のペルフルオロポリエーテル基の繰り返し単位数（ａ１）は、原料とほぼ同じ１４．５であった。
化合物（Ｆ−２）の１Ｈ−ＮＭＲの測定結果を帰属と共に示す。
化合物（Ｆ−２）中には、下式（Ｂ１１）で表される基（Ｂ１１）および下式（Ｂ２１）で表される基（Ｂ２１）が観測され、その比率は［］で括られた水素原子の積分強度比から、９２：８と算出された。
−ＣＦ２ＣＨ２ＯＣＨ２ＣＨ２［ＣＨ２］ＳｉＣｌ３  …（Ｂ１１）。
３．８  ３．７  １．９  ［１．５］（ｐｐｍ）
−ＣＦ２ＣＨ２ＯＣＨ２ＣＨ（ＳｉＣｌ３）［ＣＨ３］  …（Ｂ２１）。
３．８  ３．７  １．９  ［１．３］（ｐｐｍ）
また、化合物（Ｆ−２）の数平均分子量は上記の結果から、２，２２０であった。
【０１１７】
（含フッ素加水分解性シラン化合物（１２−１）の製造および被膜形成用組成物２の調整）
次に、トリクロロシリル基をトリメトキシシリル基へと変換する反応を行った。すなわち、滴下ロートを備えたフラスコ（内容積５０ｍＬ）に上記化合物（Ｆ−２）の８．０ｇ（３．６ｍｍｏｌ）、溶媒として１，３−ジ（トリフルオロメチル）ベンゼンの１０ｇを入れて室温で攪拌した。オルト蟻酸トリメチルとメタノールの混合溶液３．１ｇ（オルト蟻酸トリメチル：メタノール＝２５：１［ｍｏｌ：ｍｏｌ］）を滴下した。滴下後、６０℃にて３時間反応させた。反応終了後、溶媒等を減圧留去し、残渣に活性炭の１ｇを加えて１時間攪拌した後、０．５μｍ孔径のメンブランフィルタでろ過し、トリメトキシシリル基に変換された以下に示す含フッ素加水分解性シラン化合物（１２−１）を得た。
生成物の１Ｈ−ＮＭＲおよび１９Ｆ−ＮＭＲの結果から、該反応では繰り返し単位の数に変化はなく、基（Ｂ１１）は基（Ｂ１２）に、基（Ｂ２１）は基（Ｂ２２）に変換され、その組成比に変化はなかった。
（ＣＨ３Ｏ）３ＳｉＣ２Ｈ４−ＣＨ２ＯＣＨ２ＣＦ２Ｏ−（ＣＦ２ＣＦ２Ｏ）ａ１−ＣＦ２ＣＨ２ＯＣＨ２−Ｃ２Ｈ４Ｓｉ（ＯＣＨ３）３  …（１２−１）。
【０１１８】
−ＣＦ２ＣＨ２ＯＣＨ２ＣＨ２［ＣＨ２］Ｓｉ（ＯＣＨ３）３  …（Ｂ１２）。
３．８  ３．７  １．７  ［０．６］  ３．５（ｐｐｍ）
−ＣＦ２ＣＨ２ＯＣＨ２ＣＨ｛Ｓｉ（ＯＣＨ３）３｝［ＣＨ３］  …（Ｂ２２）。
３．８  ３．７  １．７  ３．５  ［１．１］（ｐｐｍ）
また、含フッ素加水分解性シラン化合物（１２−１）の数平均分子量は上記の結果から、２，１９０であった。含フッ素加水分解性シラン化合物（１２−１）を精製して被膜形成用組成物２とした。
【０１１９】
［加水分解反応触媒を含む処理液の製造］
防汚性基板の製造に係る各例における（III）工程：触媒処理工程で用いる、加水分解反応触媒を主成分として含む処理液（Ｅ）を以下のようにして製造した。なお、得られた処理液は、いずれもシラン化合物を実質的に含んでいない。
【０１２０】
（製造例１−１）
撹拌機、温度計がセットされたガラス容器に、イソプロピルアルコール（純正化学社製）の９６．５０ｇ、蒸留水（和光純薬工業製）の３．００ｇ、パラトルエンスルホン酸一水和物（和光純薬工業製）の０．５０ｇを入れ、２５℃にて１時間攪拌して、（III）工程に用いる処理液（Ｅ１）を得た。なお、処理液（Ｅ１）におけるパラトルエンスルホン酸の含有量は０．４５質量％である。
【０１２１】
（製造例１−２）
撹拌機、温度計がセットされたガラス容器に、イソプロピルアルコール（純正化学社製）の９６．７２ｇ、蒸留水（和光純薬工業製）の３．００ｇ、３６質量％濃塩酸（和光純薬工業製）の０．２８ｇを入れ、２５℃にて１時間攪拌して、（III）工程に用いる処理液（Ｅ２）を得た。なお、処理液（Ｅ２）における塩酸の含有量は０．１質量％である。
【０１２２】
（製造例１−３）
撹拌機、温度計がセットされたガラス容器に、イソプロピルアルコール（純正化学社製）の９６．８３ｇ、蒸留水（和光純薬工業製）の３．００ｇ、６０質量％濃硝酸（和光純薬工業製）の０．１７ｇを入れ、２５℃にて１時間攪拌して、（III）工程に用いる処理液（Ｅ３）を得た。なお、処理液（Ｅ３）における硝酸の含有量は０．１質量％である。
【０１２３】
（製造例１−４）
撹拌機、温度計がセットされたガラス容器に、イソプロピルアルコール（純正化学社製）の９６．６ｇ、蒸留水（和光純薬工業製）の３．００ｇ、２５質量％アンモニア水溶液（和光純薬工業社製）の０．４ｇを入れ、２５℃にて１時間攪拌して、（III）工程に用いる処理液（Ｅ４）を得た。なお、処理液（Ｅ４）におけるアンモニアの含有量は０．１質量％である。
【０１２４】
（製造例１−５）
撹拌機、温度計がセットされたガラス容器に、イソプロピルアルコール（純正化学社製）の９７．００ｇ、蒸留水（和光純薬工業製）の３．００ｇを入れ、２５℃にて１時間攪拌して、比較のために（III）工程に用いる処理液（Ｅ５）を得た。
【０１２５】
［例１］
ガラス板（１００×１００ｍｍ、厚さ：１ｍｍ）をアセトンに浸漬し、超音波にて１０分間洗浄した後、室温で１０分間放置し、乾燥させた。
（II）工程
合成例（１−１）で得られた被膜形成用組成物１を、溶媒（Ｎｏｖｅｃ７２００：商品名：３Ｍ社製、ハイドロフルオロエーテル）に溶解し、得られる液状組成物の全量に対する被膜形成用組成物１の含有量が０．０５質量％となるように調整して、液状組成物１を得た。その後、ガラス板を、液状組成物１にてディップコートし、ガラス板の両面に塗膜を形成した。浸漬時間は１０分間、引き上げ速度は１０ｍｍ／秒であった。その後、得られた塗膜付きガラス板を２５℃で１０分間乾燥し、塗膜中の溶媒を完全に除去して前駆膜付きガラス板とした。
（II−１）工程
上記（II）工程で得られた前駆膜付きガラス板を、２５℃、湿度５０ＲＨ％の恒温恒湿槽中で２時間放置した。
【０１２６】
（III）工程
上記（II−１）工程後の前駆膜付きガラス板の、前駆膜の表面を、上記で得られた触媒を含有する処理液（Ｅ１）の２ｇで湿らせたセルロース製不織布（ベンコットＭ−３：商品名、旭化成社製）を用いて、圧力：１，０００Ｐａ、速度：１．５ｍ／秒の条件で拭き上げた。なお、前駆膜の表面への処理液の供給量は２０ｍｌ／ｍ２であった。
（III−１）工程
次に、２５℃、湿度５０ＲＨ％の恒温恒湿槽中で２時間放置して防汚性基板１を得た。得られた防汚性基板１を、室温（２０〜２５℃）で２４時間放置した後、上記評価方法にしたがって評価した。結果を表１に示す。
【０１２７】
［例２〜５］
（III）工程において、処理液（Ｅ１）を表１に示すように変更した以外は、例１と同様にして、防汚性基板２〜５を得た。得られた防汚性基板２〜５を上記評価方法にしたがって評価した。結果を表１に示す。
【０１２８】
［例６］
ガラス板（１００×１００ｍｍ、厚さ：１ｍｍ）をアセトンに浸漬し、超音波にて１０分間洗浄した後、室温で１０分間放置し、乾燥させた。
（II）工程
その後、ガラス板の片側表面に合成例（１−２）で得られた被膜形成用組成物２の０．５ｇを真空蒸着装置（ＵＬＶＡＣ社製、ＶＴＲ−３５０Ｍ）を用いて真空蒸着して前駆膜付きガラス板を得た。真空蒸着の条件は０．５×１０−３Ｐａ、２００℃であった。
（II−１）工程
上記（II）工程で得られた前駆膜付きガラス板を２５℃、湿度５０ＲＨ％の恒温恒湿槽中で２時間放置した。
【０１２９】
（III）工程
上記（II−１）工程後の前駆膜付きガラス板の、前駆膜の表面を、上記で得られた触媒を含有する処理液（Ｅ１）の２ｇで湿らせたセルロース製不織布（ベンコットＭ−３：商品名、旭化成社製）を用いて、圧力：１，０００Ｐａ、速度：１．５ｍ／ｓｅｃの条件で拭き上げた。なお、前駆膜の表面への処理液の供給量は２０ｍｌ／ｍ２であった。
（III−１）工程
次に、２５℃、湿度５０ＲＨ％の恒温恒湿槽中で２時間放置して、防汚性基板６を得た。得られた防汚性基板６を、室温（２０〜２５℃）で２４時間放置した後、上記評価方法にしたがって評価した。結果を表１に示す。
【０１３０】
［例７］
（III）工程において、処理液（Ｅ１）を表１に示すように変更した以外は、例６と同様にして、防汚性基板７を得た。得られた防汚性基板７を上記評価方法にしたがって評価した。結果を表１に示す。
【０１３１】
【表１】
2013091047.tif 000004
【０１３２】
表１からわかるように、本発明の製造方法により得られた防汚性基板１〜４および防汚性基板６は、防汚性能が良好であった。一方、加水分解反応触媒を含有しない処理液を用いた防汚性基板５および７は、防汚性能が不充分であった。また、被膜形成用組成物１および２は加水分解反応触媒を含有しないことから、例えば、室温で３か月放置しても貯蔵安定性に優れる。
なお、被膜形成用組成物１、被膜形成用組成物２を、２５℃の雰囲気下で２４時間保管したところ、目立った沈殿は発生せず、貯蔵安定性は良好であることが確認された。
【産業上の利用可能性】
【０１３３】
本発明の製造方法により得られる防汚性基板はタッチパネル等に適用が可能である。